(57)【要約】  引張応力によってプレストレスをかけられた炭素繊維又は炭素繊維を含む一種類以上の繊維構造物であり引張応力をかけることができる繊維が、コンクリートマトリックス中に埋め込まれている。炭素繊維束を含む一種類以上の繊維構造物が型内に配置される。収容要素内の中空空間を鉱物成分又は急速硬化性ポリマー、を有する急速硬化性の粘稠性組成物で充填されるように、型の直径方向の２つの端面に配置され、型の端部壁又はさらに開口部を介して接続可能である２つの収容要素に炭素繊維束は互いに離間し挿入される。組成物又はポリマーの硬化後、収容要素の少なくとも一方の端面において引張力が炭素繊維束の長手方向に作用する。引張力が作用する間、型の内部は粘稠性コンクリートで完全に充填される。コンクリートの硬化後、プレストレスをかけられた炭素繊維束の引張力が硬化したコンクリートに大部分伝達されコンクリートの構成要素が型から取り出される。【選択図】図１
2019527157.tif 000002
【特許請求の範囲】
【請求項１】
引張応力によってプレストレスをかけられた炭素繊維、又は、炭素繊維からなる一種類以上の繊維構造物であり引張応力をかけることができる繊維が、コンクリートマトリックス中に埋め込まれているコンクリートの構成要素の製造方法であって、
炭素繊維束（８）を含む一種類以上の繊維構造物が型（４）内に配置され、
収容要素（１）内の中空空間が鉱物成分又は急速硬化性ポリマー、を有する急速硬化性の粘稠性組成物で充填されるように、型（４）の直径方向の２つの端面に配置され、開口部（３）を通して型（４）の端部壁上に配置、支持又は接続可能な、２つの収容要素（１）に、前記炭素繊維束（８）はそれぞれ互いに離間して挿入され、
前記組成物又は前記ポリマーの硬化後、収容要素（１）の少なくとも一方の端面において、テンション装置（７）による引張力が前記炭素繊維束（８）の長手方向に作用し、前記引張力が作用する間、続いて、前記型（４）の内部は粘稠性コンクリートで完全に充填され、
前記コンクリートの硬化後、プレストレスをかけられた前記炭素繊維束の前記引張力が硬化した前記コンクリートに大部分伝達され、続いて、前記コンクリートの構成要素が前記型から取り出される、
コンクリートの構成要素の製造方法。
【請求項２】
前記収容要素（１）内の前記中空空間の充填中、少なくとも２つの直径方向に対向する前記収容要素（１）に、圧縮力を引張方向に対して垂直に加えることを特徴とする、請求項１に記載の方法。
【請求項３】
前記炭素繊維束（８）がスペーサー（５）及び／又は横方向締付要素（６）によって前記収容要素（１）内の所定の位置に保持されることを特徴とする、請求項１又は２に記載の方法。
【請求項４】
炭素繊維を含むレイアップを用いることを特徴とする、請求項１〜３のいずれか一項に記載の方法。
【請求項５】
複数の収容要素（１）は、好ましくは枢動可能に互いに連結され、好ましくは引張力が異なる軸方向に作用するように、前記型（４）の少なくとも一方の端面に配置されることを特徴とする、請求項１〜４のいずれか一項に記載の方法。
【請求項６】
前記炭素繊維束（８）が、平面に対して少なくとも一方向に湾曲した収容要素（１）に挿入され、その中で固定されていることを特徴とする、請求項１〜５のいずれか一項に記載の方法。
【請求項７】
粒子、特に鉱物粒子を前記収容要素（１）内の炭素繊維表面に塗布し、そこで固着させることを特徴とする、請求項１〜６のいずれか一項に記載の方法。
【請求項８】
炭素繊維束（８）を含む１以上の繊維構造物を型（４）内に配置することができ、炭素繊維束（８）は、両端面に配置され、互いに距離を有して位置する２つの収容要素（１）に開口部を通して挿入可能であって、
前記収容要素（１）内の中空空間は、鉱物成分又は急速硬化性ポリマー、を有する急速硬化性組成物で充填可能であり、少なくとも１つの前記収容要素（１）に、前記炭素繊維束（８）に引張力を加える装置が存在することを特徴とする、請求項１〜７のいずれか一項に記載の方法を実施するための装置。
【請求項９】
前記収容要素（１）の側壁に圧縮力を加える装置（６）が、それぞれ少なくとも２つの直径方向に対向する前記収容要素（１）に存在することを特徴とする、請求項８に記載の装置。
【請求項１０】
前記炭素繊維束（８）の位置決め及び固定のためのスペーサー（５）が、前記収容要素（１）の中に存在し、及び／又は、好ましくはエラストマー系材料からなる締付コーティングが前記開口部（３）の中に存在し、炭素繊維束（８）がそれを通して前記収容要素（１）に挿入されることを特徴とする、請求項８又は９に記載の装置。
【請求項１１】
前記収容要素（１）の内面は粗いか、又は輪郭付けられていることを特徴とする、請求項１〜１０のいずれか一項に記載の装置。
【発明の詳細な説明】
【技術分野】
【０００１】
本発明は、コンクリートの構成要素の製造方法および製造装置に関するものである。
【０００２】
コンクリートの構成要素（concrete components）に作用する引張応力（tensile force）の影響の受けやすさ（susceptibility）は、コンクリ−トの構成要素の中で作用し、プレストレストコンクリート構造の状態の形状のプレストレスト引張要素（prestressed tensile elements）によって、硬化したコンクリートマトリックスに伝達される圧縮力によって、打ち消す（countered）ことができることが、長きにわたって知られている。このようにして、必要なコンクリートの質量や、コンクリート入りの補強材（concreted-in reinforcement）の質量を減らすことができる。
【０００３】
最近では、従来の鋼鉄補強材を、繊維補強材、特に炭素繊維補強材に置き換えたコンクリートの構成要素の開発が急速に進んでいる。このようにして、より小さな寸法だが、同様の安定性および強度を有するコンクリートの構成要素が利用可能になっている。これまで、炭素繊維からなる繊維構造物（textile structure）は、単にコンクリートマトリックス中に埋め込まれているだけであり、プレストレストコンクリートの構成要素によって達成可能な利点は十分には活用されていない。炭素繊維複合材料ＣＦＣのプレストレストロッドの使用は、独国特許出願公開10 2004 033 015 A1号明細書から公知である。しかしながら、引張アンカー（tensile anchors）として機能するこれらの引張ロッドは、比較的局所的に集中した引張力を発生するか、又は多数のそのような補強ロッドを使用する必要があり、その結果、ロッドに意図的に個々の応力がかかるため、加工が複雑になる。
【０００４】
したがって、本発明の目的は、多数の繊維束を同時に均一にプレストレスすることの可能性を創出し、コンクリート体にプレストレス力をより均一に導入することを達成することであって、これにより強度および剛性の向上につながり、プレストレスの程度をさらに増加できる場合には、同時に、コンクリートの構成要素の製造における質量を減少させる可能性がある。
【０００５】
本発明によれば、当該目的は請求項１の特徴を有する方法によって達成される。本方法を実施するための装置は、請求項８に記載されている。本発明の有利な実施形態およびさらなる発展は、従属請求項に特定されている特徴によって達成することができる。
【０００６】
引張応力によってプレストレスをかけられた炭素繊維からなる少なくとも一種類の繊維構造物からなる炭素繊維がコンクリートマトリックス中に埋め込まれているコンクリートの構成要素を製造するための本発明の方法では、炭素繊維束（ロービング、rovings）又は引張応力をかけることができる他の繊維からなる一種類以上の繊維構造物が型の中に配置される。以下、炭素繊維束（carbon fiber bundle）という用語のみがこの目的のために用いられる。
【０００７】
収容要素（accommodation elements）内の中空空間が、鉱物成分（mineral basis）又は急速硬化性ポリマー（rapid-curing polymer）、を有する、急速硬化性の粘稠性組成物（rapid-curing viscous composition）で充填されるように、炭素繊維束は、型の端部壁上であって、型の直径方向の２つの両端面に配置された２つの収容要素に、互いに離間した状態でこれらに寄りかかるように、又はこれらに接続するように、開口部を通して挿入される。
【０００８】
組成物又はポリマーの硬化後、収容要素の少なくとも一方の端面において、テンション装置による引張力が炭素繊維束の長手方向（longitudinal direction）にかけられる。引張力が作用する間、型の内部は粘稠性コンクリートで完全に充填される。
コンクリートの硬化後、引張力が開放され、コンクリートの構成要素は型から取り外される。
もし引張力が２つの収容要素のうち１つにのみ作用する場合、他の収容要素はしっかりと固定される。
【０００９】
急速硬化性の組成物としては、例えば、ポリマーコンクリートを用いることができ、急速硬化性のポリマーとしては、炭素繊維複合材料（carbon fiber composites）の製造において現在使用されている、エポキシ樹脂を用いることができる。ポリマーを用いる場合、収容要素の内表面を、離型剤、例えばシリコンオイルで被覆することが有利であり得る。収容要素の内表面に沿って引張力を非常に均一に導入するために、組成物又はポリマーは、収容要素に確実に固定（good positive locking）されるべきである。導入される引張力が、マトリックスから収容要素の壁に向けてより均一に伝達されるように、内面は粗いか、輪郭付けられていてもよく、また、収容要素におけるアンカー長さ（anchoring length）の短縮が達成されるように、過大応力（overstressing）を回避することができる。
【００１０】
組成物又はポリマーの硬化は、１時間以内に終了するはずである。この時間は、コンクリートが型内で硬化するために必要な時間より短い。すなわち、数時間短い。
【００１１】
収容要素内のマトリックスを硬化させた後、締付要素（clamping elements）又は圧力パンチ（pressure punches）によってかけられる圧縮力は、さらに増加されるべきである。この目的のために使用される圧縮力は、収容要素内の炭素繊維束の長さ、及び／又は、繊維構造物の炭素繊維束のすべての長さが機能するように選択されるべきであり、当該圧縮力は、応力を加えるための長手方向の引張力の１０％以上である。
【００１２】
続いて、炭素繊維束を引っ張るために利用されるより高い引張力が、少なくとも一方の収容要素に作用し得る。これらは、油圧シリンダー又は空気圧シリンダー、スクリュードライブ又は他のリニアドライブによってかけることができる。それぞれの場合に選択される最小引張力は、炭素繊維束の許容引張強度の６０〜９０％に達するべきである。ここでは、それぞれのコンクリートの構成要素の構造のために考慮される応力が考慮されるべきであり、炭素繊維の強度が最大限に利用されるべきである。
【００１３】
少なくとも収容要素に挿入されている繊維構造物の領域は、エポキシド又は繊維の耐久性のある包囲（durable envelopment）及び接着を保証する他の溶液によって含浸されていることが好ましい。
【００１４】
同様に、コンクリートは、コンクリートが硬化又は型内にセットされる前に、繊維束の孔の無い覆い（pore-free envelopment）を保証する手段を用いて型に導入すべきである。
【００１５】
特に、長い型の場合、繊維構造物の一層又は複数の層が所望の位置に保持されるように、型内にスペーサー又は位置決め要素を配置することが有用であり得る。
【００１６】
炭素繊維束の長手方向の軸に対して少なくとも略垂直に作用する圧縮力は、有利には、少なくとも収容要素の中空空間を充填している間、好ましくは組成物又はポリマーが硬化した後まで、少なくとも２つの直径方向に対向する収容要素に、加えられるべきである。２つの側から作用する適切な圧力パンチ又は締付要素をこの目的のために用いることができる。これはまた、炭素繊維の表面と、組成物又はポリマーと、の間に十分に強い材料間結合（material-to-material bond）を確実に形成することができる。
【００１７】
炭素繊維束は、スペーサー及び／又は横方向締付要素（transverse clamping elements）によって、収容要素内の所定の位置に保つことができる。スペーサーは、有利には、炭素繊維束の長手方向軸に対して平行に配置することができ、横方向締付要素はこの方向に対して垂直に整列させることができ、これは、繊維構造物に特に適した例として、炭素繊維レイアップ（carbon fiber lay-ups）を使用する場合に、特に有利である。
【００１８】
複雑な形状を有するコンクリートの構成要素の場合には、プレストレスト炭素繊維束によって達成できる圧縮力を、様々な軸方向に局所的に作用させられるようにすることが必要であり得る。これらの場合、特に、これらの好ましい引張力が収容要素の様々な軸方向に作用するように、それに応じて炭素繊維束の長軸方向の炭素繊維束にも作用するように、好ましくは枢動可能に連結された複数の収容要素が型の少なくとも一方の端面に配置されることが有利であり得る。
【００１９】
炭素繊維の表面と、硬化した組成物又は硬化したポリマーと、の間の材料間結合に加えて、ある程度の確実な固定もまた、達成され得るべきである。この目的のために、炭素繊維は、平面に対して少なくとも一方向に湾曲した収容要素及び／又は型に挿入することができ、そこに固定することができる。したがって、炭素繊維束はこのように湾曲した収容要素及び／又は型内で、少なくとも一つの方向の変更を行う。しかしながら、それらはまた、収容要素の中でも複数の湾曲を有する収容要素の形状においても行うこともでき、そして、硬化した組成物又はポリマーの中で適切に固定される。
【００２０】
このように湾曲した収容要素の場合、適切に成形された（contoured）複数の圧力パンチ又は締付要素によって、収容要素の外壁に圧縮力を加えることができる。また、互いに隣接して配置された複数の圧力パンチ又は締付要素を利用することも可能である。
【００２１】
締付要素又は圧力パンチによって加えられる圧力の結果、炭素繊維束を開口部に固定することができる。固定後、炭素繊維束を緊張させるように引張力をかけることができる。この引張力は、コンクリートが型に導入され、収容要素内の組成物又はポリマーの凝固（solidification）又は硬化後に収容要素及び炭素繊維束に作用する引張力よりも、著しく小さくなければならない。それは単に炭素繊維束を真っ直ぐにするのに役立つ。
【００２２】
収容要素は、互いに圧力をかけられ得る２つ以上の部分から構成されることが有利であり、それは炭素繊維束の挿入及び固定を助けることができる。ここに、炭素繊維束を通すことができる開口部が形成される。これらの開口部は、スロット形状とすることができ、また、引張力が炭素繊維束に作用する方向に対して垂直に、又は炭素繊維束の長手方向軸に対して垂直に配向されることが好ましい。これにより、単一のスロット形状の開口部によって、繊維構造物の一層、又は、各収容要素に挿入された一平面の、すべての炭素繊維束を固定することが可能になる。この場合、上側及び／又は下側に、締付コーティング（clamping coating）を備えることができる。
【００２３】
コンクリートの構成要素を製造するために繊維構造物の複数の層を利用する場合、互いに上下に配置された多数の個々の部分（individual parts）を有する分割された複数の収容要素を選択することが可能であり、ここで、個々の部分の数は、繊維布（textile fabric）の層の数よりも１つ多い。
【００２４】
確実な固定を増強又は達成するために、炭素繊維の表面は、少なくともそれらが収容要素内に配置される領域において、粗面を有することができる。この目的のために、粒子、特に鉱物粒子、例えば、珪砂を、少なくとも収容要素内において炭素繊維の表面に塗布し、そこで固定することができる。
【００２５】
型の方を向いている収容要素の端面に存在し、それを通して炭素繊維束が収容要素に挿入される開口部には、それぞれ、好ましくはエラストマー材料からなる締付コーティングが存在し得る。そのような締付コーティングは、炭素繊維束を穏やかに導入するために、また、シールするために、利用することができる。
【００２６】
型内で、１２時間から７日間かかる場合があるコンクリートの硬化を行った後、収容要素および炭素繊維束に作用する引張力を増大させることができる。かけられた力が解放された後、コンクリートの構成要素内のプレストレスト力は、いわば、鋼要素（steel elements）が有する既知のプレストレストコンクリート要素に類似した、達成可能な引張力を増大させるために利用することができる。
【００２７】
硬化したコンクリートマトリックス内の炭素繊維のプレストレスのために、圧縮力の形の応力が、分離作業によるコンクリートの構成要素の切断又は分割の後に、コンクリートに導入される。使用中に負荷が発生した場合に、コンクリートの構成要素のひび割れが無い状態を維持することができる。これはまた、完全に又は部分的にアーチ型であるコンクリートの構成要素の場合にも保証され得る。
【００２８】
本発明に従って製造されるコンクリートの構成要素の総厚は、コンクリートと一緒になった繊維構造物の炭素繊維を十分な厚さで覆うことを達成するために、繊維構造物の層の厚さの少なくとも４倍、又は合計であるべきである。一層で、平均厚さが１．５ｍｍの炭素繊維束の場合、コンクリート表面に最も近い６ｍｍの最後の層（last layer）を被覆すべきである。コンクリート断面の少なくとも０．５％〜８％の補強度を維持することが保証されるべきである。いずれにせよ、コンクリート内の空隙は避けるべきである。
【００２９】
このようにして、木材の引張強度および圧縮強度よりも１０倍高い強度を達成し、鋼の構成要素の強度に近い引張強度および圧縮強度を有するコンクリートの構成要素を製造することが可能である。
【００３０】
互いからの距離が予め設定可能な距離で、かつ収容要素および型の内部のコンクリートの構成要素の外側表面からの距離が予め設定可能な距離で、互いの上に配置される、コンクリート中に埋め込まれた一層又は多層の繊維構造物によって、引張力によって規則正しい位置及び方向を有する繊維構造物に、一時的に外部から加えられた引張力を吸収（taking up）するために、任意の場所で長さに切断された繊維構造物の細片（strips）に圧縮応力をかけることができる。本発明に従って製造されたコンクリートの構成要素は、コンクリートの構成要素を複数の個々の構成要素に分割した後であっても、炭素繊維束の長軸方向に対して９０°以外の角度で分割が行われた場合であっても、応力（stressing forces）を利用することができる。
【００３１】
上述のように、レイアップは繊維構造物として有利に使用することができる。しかしながら、この目的のために、織物（woven fabrics）、ドローンループニット（drawn-loop knits）又はフォームドループニット（formed-loop knits）もまた、使用することができる。
【００３２】
本発明にかかる製造は、工業的に又は現場で、すなわち直接建設現場で行うことができる。
【００３３】
非常に細く、軽く、硬く、寸法安定性のあるコンクリートの構成要素を製造することが可能である。コンクリートの消費を大幅に減らすことができるので、対応する鉄筋コンクリートの構成要素と比較して、同じ耐荷重能力（load-bearing capacity）および強度で、５０〜８０％の質量削減を達成することができる。
【００３４】
本発明を以下の実施例により説明する。図又は例に見られる特徴や説明は、それぞれの図又は例とは独立して、互いに組み合わせることができる。
【００３５】
図は以下の通りである。
【図面の簡単な説明】
【００３６】
【図１】本発明にかかる装置の一例を示す平面図である。
【図２】図１の詳細Ｂを示す図である。
【図３】図１のＡ−Ａ断面図である。
【図４】図１のＣ−Ｃ断面図である。
【図５】引張力が様々な軸方向に作用する装置の一例を示す。
【図６】把持するテンション装置（gripping tensioning device）を有する収容要素の一部の平面図である。
【図７】図６のＤ−Ｄ断面図である。
【図８】本発明にかかる装置の一例の部分側面図である。
【図９】図８のＥ−Ｅ断面図である。
【００３７】
図１は、本発明にかかる装置の一例の部分平面図を示す。この図では、収容要素１が型４の端面に配置され、当該端面に接し、及び／又は、型４を閉鎖／シールする。同様に、第２の収容要素１が反対側の端面に存在するが、これはここでは示されていない。
【００３８】
型４の端面に配置された収容要素１の端面には開口部３が存在し、炭素繊維からなるレイアップの炭素繊維束８がこれらの開口部を通して収容要素１の内部に挿入される。レイアップの炭素繊維束８のためのスペーサー５が、さらに収容要素１内に存在する。収容要素１の両側には横方向締付６があり、それによって、収容要素１の対応する外壁に作用する圧縮力をかけることができる。
【００３９】
エラストマーからなる締付コーティングは、各開口部３に存在する。締付コーティングは、収容要素１を型４の内部から密封し、炭素繊維束８に締め付け作用を及ぼす。収容要素１内での炭素繊維束８のわずかなプレストレスは、収容要素１が、スクリュードライブ又は圧力シリンダー７によって、ここで左に引き寄せられるときに、この締付作用によって達成することができる。
【００４０】
収容要素１内で炭素繊維束８の特定の程度のプレストレスを達成した後、中空空間を、適切な粘稠度の鉱物成分を有する粘稠性組成物としてのポリマーコンクリートによって充填することができる。約１時間後、ポリマーコンクリートは十分に硬化され、ポリマーコンクリートと炭素繊維束８との間の確実な材料間結合を達成することができる強度を有する。炭素繊維束８は、圧力シリンダー７を引き戻す（drawing back）ことによって、緊張させることができる。レイアップの炭素繊維束８が導かれ、他の収容要素１（不図示）に入るために通る型４の内部は、コンクリートで完全に充填することができるので、実質的に空隙は形成されない。
【００４１】
型４にコンクリートを充填する前に、炭素繊維束８は、シリンダー７の作動によって引張力を受ける。ここで、収容要素１に接続されているヨーク形状の要素９及びフランジであってもよいピン１０は、型４から離れる方向に移動する。少なくとも型４の内部で炭素繊維束８に作用する引張力は、例えば、５０ｍｍ２の断面で５０ｋＮ〜１００ｋＮの範囲である。
【００４２】
これらのプレストレス力（prestressing forces）は、一方の側からのみかけ、他方の収容要素１を固定したまま、一方の収容要素１にのみ圧縮力をかけることで十分であり得る。
【００４３】
図２は、図１の詳細を拡大して示している。収容要素１の端面２は、後の時点でコンクリートが型から流れ出ることを防ぐために、型４の端面で閉じられている。それぞれ締付コーティングが存在する開口部３は、収容要素１の端面２に存在し、開口部３を通して炭素繊維束８が型４を通り、そこから収容要素１の内部へと導かれる。締付コーティングは、例えばポリウレタンから構成することができる。開口部３の内径は、締付コーティングの厚さと組み合わせて、炭素繊維束８の外形断面寸法よりも小さい自由断面が得られるように製造される。
【００４４】
図３に示すように、図１のＡ−Ａ断面は、繊維構造物の一例としての炭素繊維レイアップの炭素繊維束８のためのスペーサー５が、収容要素１の内部に存在し得ることを明確にしている。
【００４５】
図４に示す断面Ｃ−Ｃもまた、収容要素１の側壁上の横方向締付要素６の配置を明確にしている。横方向締付要素６の代わりに、収容要素１の両側に力を加える圧力パンチを用いることも可能である。
【００４６】
図５は、比較的幾何学的に複雑なコンクリートの構成要素でさえ、本発明によって製造可能であることを示すことを意図している。ここでは、炭素繊維製の複数のレイアップが型内に存在する。これらの炭素繊維束８は異なる軸方向に配向されているので、それらはこのそれぞれの軸方向に対応して加えられる引張力によって、プレストレスをかけられる。適切に湾曲しているか又はねじれているヨーク形状の要素９において、引張力は、収容要素１内においてポリマーコンクリートが十分に硬化したとき、スクリュードライブ又はシリンダー７によって、様々な位置における炭素繊維束８の配向に対応する、それぞれ力が加わる位置に割り当てられた軸方向に作用することができる。
【００４７】
しかしながら、複数のヨーク形状の要素９を互いに枢動可能に連結することも可能である。ここで、結合はピン１０を用いて形成することができる。その場合、個々のヨーク形状の要素９の向きは、ヨーク形状の要素９に作用する各張力の方向に依存する。
【００４８】
図６は、図５に示す装置の部分平面図を示す。
【００４９】
図７は、図６のＤ−Ｄ断面に対応する。
【００５０】
図８は、装置の側面断面図を示す。図９に示すＥ−Ｅ断面から、１以上の湾曲を有し、また、対応する湾曲した収容要素１を有してもよい型４を用いることができ、このようにして波状、あるいは湾曲した、炭素繊維束８がコンクリートの中にプレストレスト形状（prestressed form）で埋め込まれているコンクリートの構成要素を製造することが可能となる。ここでは、複数の横方向締付要素６が、型４及び収容要素１に沿って配置されているので、２つの対向する側から圧縮力が加えられる。
【図１】
2019527157.tif 000003
【図２】
2019527157.tif 000004
【図３】
2019527157.tif 000005
【図４】
2019527157.tif 000006
【図５】
2019527157.tif 000007
【図６】
2019527157.tif 000008
【図７】
2019527157.tif 000009
【図８】
2019527157.tif 000010
【図９】
2019527157.tif 000011
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
引張応力によってプレストレスをかけられた炭素繊維、又は、炭素繊維からなる一種類以上の繊維構造物であり引張応力をかけることができる繊維が、コンクリートマトリックス中に埋め込まれているコンクリートの構成要素の製造方法であって、
炭素繊維束（８）を含む一種類以上の繊維構造物が型（４）内に配置され、
収容要素（１）内の中空空間が鉱物成分又は急速硬化性ポリマー、を有する急速硬化性の粘稠性組成物で充填されるように、型（４）の直径方向の２つの端面に配置され、開口部（３）を通して型（４）の端部壁上に配置、支持又は接続可能な、２つの収容要素（１）に、前記炭素繊維束（８）はそれぞれ互いに離間して挿入され、
前記組成物又は前記ポリマーの硬化後、収容要素（１）の少なくとも一方の端面において、テンション装置（７）による引張力が前記炭素繊維束（８）の長手方向に作用し、前記引張力が作用する間、続いて、前記型（４）の内部は粘稠性コンクリートで完全に充填され、
前記コンクリートの硬化後、プレストレスをかけられた前記炭素繊維束の前記引張力が硬化した前記コンクリートに大部分伝達され、続いて、前記コンクリートの構成要素が前記型から取り出され、
前記収容要素（１）内の前記中空空間の充填中、及び、前記組成物又は前記ポリマーの硬化後まで、少なくとも２つの直径方向に対向する前記収容要素（１）に、圧縮力を引張方向に対して垂直に加える、
コンクリートの構成要素の製造方法。
【請求項２】
前記圧縮力は、硬化後にさらに増加される、請求項１に記載の方法。
【請求項３】
前記炭素繊維束（８）がスペーサー（５）及び／又は横方向締付要素（６）によって前記収容要素（１）内の所定の位置に保持されることを特徴とする、請求項１又は２に記載の方法。
【請求項４】
炭素繊維を含むレイアップを用いることを特徴とする、請求項１〜３のいずれか一項に記載の方法。
【請求項５】
複数の収容要素（１）は、好ましくは枢動可能に互いに連結され、好ましくは引張力が異なる軸方向に作用するように、前記型（４）の少なくとも一方の端面に配置されることを特徴とする、請求項１〜４のいずれか一項に記載の方法。
【請求項６】
前記炭素繊維束（８）が、平面に対して少なくとも一方向に湾曲した収容要素（１）に挿入され、その中で固定されていることを特徴とする、請求項１〜５のいずれか一項に記載の方法。
【請求項７】
粒子、特に鉱物粒子を前記収容要素（１）内の炭素繊維表面に塗布し、そこで固着させることを特徴とする、請求項１〜６のいずれか一項に記載の方法。
【請求項８】
炭素繊維束（８）を含む１以上の繊維構造物を型（４）内に配置することができ、炭素繊維束（８）は、両端面に配置され、互いに距離を有して位置する２つの収容要素（１）に開口部を通して挿入可能であって、
前記収容要素（１）内の中空空間は、鉱物成分又は急速硬化性ポリマー、を有する急速硬化性組成物で充填可能であり、少なくとも１つの前記収容要素（１）に、前記炭素繊維束（８）に引張力を加える装置が存在し、
前記収容要素（１）の側壁に圧縮力を加える装置（６）が、それぞれ少なくとも２つの直径方向に対向する前記収容要素（１）に存在することを特徴とする、請求項１〜７のいずれか一項に記載の方法を実施するための装置。
【請求項９】
前記炭素繊維束（８）の位置決め及び固定のためのスペーサー（５）が、前記収容要素（１）の中に存在し、及び／又は、好ましくはエラストマー系材料からなる締付コーティングが前記開口部（３）の中に存在し、炭素繊維束（８）がそれを通して前記収容要素（１）に挿入されることを特徴とする、請求項８に記載の装置。
【請求項１０】
前記収容要素（１）の内面は粗いか、又は輪郭付けられていることを特徴とする、請求項８又は９に記載の装置。
【国際調査報告】
2019527157.tif 000012
2019527157.tif 000013
2019527157.tif 000014
2019527157.tif 000015
2019527157.tif 000016
2019527157.tif 000017